СМЕСИ НА ОСНОВЕ БУТИЛОВОГО КАУЧУКА, СОДЕРЖАЩИЕ ТРЕХКОМПОНЕНТНУЮ СМЕШАННУЮ СИСТЕМУ МОДИФИКАТОРОВ

1. Смесь для литьевой композиции, которая содержит галобутиловый эластомер, по меньшей мере, один дополнительный эластомер, минеральный наполнитель и, по меньшей мере, трехкомпонентную смешанную систему модификаторов, содержащую силан, фосфин и добавку, содержащую, по меньшей мере, одну гидроксильную группу и функциональную группу, содержащую основный амин.
2. Смесь для литьевой композиции по п.1, отличающаяся тем, что галобутиловый эластомер содержит галогенированный сополимер, по меньшей мере, из изоолефина и сопряженного диолефина.
3. Смесь для литьевой композиции по п.1, отличающаяся тем, что галобутиловый эластомер содержит галогенированный терполимер изоолефина, сопряженного диолефина, а также винильного ароматического мономера.
4. Смесь для литьевой композиции по п.1, отличающаяся тем, что дополнительный эластомер включает бутиловый каучук (БК), стиролбутадиеновый каучук (СБК), нитрилбутадиеновый каучук (НБК), натуральный каучук (НК), эпоксидированный натуральный каучук (ЭНК) или их смеси.
5. Смесь для литьевой композиции по п.1, отличающаяся тем, что минеральный наполнитель содержит диоксид кремния.
6. Смесь для литьевой композиции по п.1, отличающаяся тем, что силан содержит аминосилан или серосодержащий силан.
7. Смесь для литьевой композиции по п.6, отличающаяся тем, что силан содержит бис[3-(триэтоксисилил)пропил]моносульфан, бис[3-(триэтоксисилил)пропил]дисульфан, бис[3-(триэтоксисилил)пропил]трисульфан, бис[3-(триэтоксисилил)пропил]тетрасульфан, бис[2-(триэтоксисилил)этил]тетрасульфан, 3-(триэтоксисилил)пропантиол или их смесь.
8. Смесь для литьевой композиции по п.1, отличающаяся тем, что фосфин содержит триметилфосфин, триэтилфосфин, триизопропилфосфин, три-н-бутилфосфин, трифенилфосфин или их смесь.
9. Смесь для литьевой композиции по п.1, отличающаяся тем, что добавка, содержащая, по меньшей мере, одну гидроксильную группу и функциональную группу, содержащую основный амин, включает аминоспирт.
10. Смесь для литьевой композиции по п.9, отличающаяся тем, что аминоспирт включает моноэтаноламин (МЭА), N,N-диметиламиноэтанол (ДМАЭ), диэтаноламин (ДЭА), дибутиламиноэтанол (ДБАЭ), метилдиэтаноламин (МДЭА) и фенилдиэтаноламин (ФДЭА) или их смесь.
11. Смесь для литьевой композиции по п.1, отличающаяся тем, что фосфин присутствует в количестве от 0,1 до 6,0%.
12. Смесь для литьевой композиции по п.1, отличающаяся тем, что добавка, содержащая, по меньшей мере, одну гидроксильную группу и функциональную группу, содержащую основный амин, присутствует в количестве от 0,1 до 6,0%.
13. Смесь для литьевой композиции по п.1, отличающаяся тем, что силан присутствует в количестве от 0,1 до 15,0%.
3
14. Смесь для литьевой композиции по п.1, отличающаяся тем, что тангенс дельта при 0°С больше 0,325, и отличающаяся тем, что тангенс дельта при 60°С меньше 0,120; и потеря объема при истирании (DIN) меньше 165 мм; а также величина прочности на разрыв больше 13,0 МПа.
15. Способ получения литьевой композиции, который содержит смешивание галобутилового эластомера, по меньшей мере, одного дополнительного эластомера, минерального наполнителя и, по меньшей мере, трехкомпонентной смешанной системы модификаторов, включающей силан, фосфин и добавку, содержащую, по меньшей мере, одну гидроксильную группу и функциональную группу, содержащую основный амин.
16. Способ по п.15, отличающийся тем, что три компонента смешанной системы модификаторов или их порции подвергают предварительному смешиванию.
17. Способ по п.15, отличающийся тем, что три компонента смешанной системы модификаторов примешиваются к предварительно смешанной комбинации галобутилового эластомера, по меньшей мере, одного дополнительного эластомера и минерального наполнителя.